КОМПОЗИЦИОННЫЙ МАТЕРИАЛ НА ОСНОВЕ СУБОКСИДА БОРА

1. Композиционный материал на основе субоксида бора, включающий субоксид бора и вторую фазу, причем вторая фаза содержит оксид редкоземельного металла.
2. Композиционный материал по п.1, в котором оксид редкоземельного металла выбран из группы, включающей оксиды скандия, иттрия и элементов ряда лантаноидов.
3. Композиционный материал по п.2, в котором оксид редкоземельного металла представляет собой оксид иттрия.
4. Композиционный материал по п.1, в котором вторая фаза содержит еще другой оксид.
5. Композиционный материал по п.4, в котором упомянутым другим оксидом является оксид элемента групп IA, IIА, IIIА и IVA Периодической системы элементов.
2
3
2
6. Композиционный материал по п.5, в котором другой оксид выбран из группы, включающей AlO, SiO, MgO, СаО, ВаО и SrO.
7. Композиционный материал по п.4, в котором оксид редкоземельного металла представляет собой оксид иттрия, а другой оксид - оксид алюминия.
8. Композиционный материал по п.1, в котором вторая фаза содержит также борид.
9. Композиционный материал по п.8, в котором борид выбран из группы, включающей бориды переходных металлов четвертой-восьмой групп Периодической системы элементов.
10. Композиционный материал по п.9, в котором борид выбран из группы, включающей бориды железа, кобальта, никеля, титана, вольфрама, тантала, гафния, циркония, рения, молибдена и хрома.
11. Композиционный материал по п.9, в котором борид представляет собой борид металла платиновой группы.
12. Композиционный материал по п.11, в котором борид металла платиновой группы представляет собой борид палладия.
13. Композиционный материал по п.8, в котором оксид присутствует в количестве до 20 об.% композиционного материала.
14. Композиционный материал по п.13, в котором оксид присутствует в количестве до 10 об.% композиционного материала.
15. Композиционный материал по п.13, в котором оксид присутствует в количестве до 5 об.% композиционного материала.
16. Композиционный материал по п.1, в котором субоксид бора используется в виде частиц или гранул.
17. Композиционный материал по п.1, в котором средняя зернистость частиц или гранул субоксида бора находится в пределах от 100 нм до 100 мкм.
18. Композиционный материал по п.17, в котором средняя зернистость частиц или гранул субоксида бора находится в пределах от 100 нм до 10 мкм.
19. Композиционный материал по п.1, в котором субоксид бора присутствует в количестве по меньшей мере 50 об.% композиционного материала.
0,5
20. Композиционный материал по п.1, трещиностойкость которого составляет более 3,5 МПа·м.
21. Композиционный материал по п.1, твердость которого составляет более 25 ГПа.
22. Способ получения композиционного материала на основе субоксида бора по пп.1-21, включающий шаги, на которых:
обеспечивают источника субоксида бора,
вводят источник субоксида бора в контакт с оксидом редкоземельного металла или со смесью или металлом, способными к образованию такого оксида, для создания реагирующей массы, и
спекают реагирующую массу с получением композиционного материала на основе субоксида бора.
23. Способ по п.22, в котором реагирующую массу спекают под давлением менее 200 МПа и при температуре, не превышающей 1950°С.
24. Способ по п.22, в котором реагирующую массу спекают при скорости нагрева 50-400°К/мин и времени выдержки в изотермических условиях не более 5 мин.
25. Способ по п.22, в котором реагирующую массу спекают при скорости нагрева 8-10°К/мин и времени выдержки в изотермических условиях 15-25 мин.
26. Способ по п.22, в котором упомянутое контактирование субоксида бора с оксидом редкоземельного металла или со смесью или металлом осуществляется путем смешивания.